(57)【要約】【課題】アクリル樹脂廃材を再生利用した再生アクリル材を提供する。【解決手段】アクリル樹脂製の廃材を粉砕して得た粒状の粉砕片を多数寄せ集めた状態で加熱して各粉砕片の表面部のみを溶融または軟化させた後、その加熱済み粉砕片を非加熱下で加圧することにより、再生アクリル材が得られる。この再生アクリル材では、各粉砕片の溶融または軟化した表面部以外の中核部３１が溶けずに元のまま存在すると共に、一つの中核部３１を取り巻く溶融または軟化した部分と、他の中核部３１を取り巻く溶融または軟化した部分とが互いに融着して、隣り合う中核部を連結する連結領域３２を形成している。【選択図】図６
2011167899.tif 000002
【特許請求の範囲】
【請求項１】
アクリル樹脂製の廃材を粉砕して得た粒状の粉砕片を多数寄せ集めた状態で加熱して各粉砕片の表面部のみを溶融または軟化させた後、その加熱済み粉砕片を非加熱下で加圧することにより得られる再生アクリル材であって、
前記各粉砕片の溶融または軟化した表面部以外の中核部が溶けずに元のまま存在すると共に、一つの中核部を取り巻く溶融または軟化した部分と、他の中核部を取り巻く溶融または軟化した部分とが互いに融着して、隣り合う中核部を連結する連結領域を形成している、ことを特徴とする再生アクリル材。
【請求項２】
前記粒状の粉砕片は、直径８ｍｍの孔を通過する一方で直径３ｍｍの孔を通過しないような大きさの粉砕片である、ことを特徴とする請求項１に記載の再生アクリル材。
【請求項３】
アクリル樹脂製の廃材を粉砕して粒状の粉砕片を得る粉砕工程と、
前記粒状の粉砕片を第１の金属板上に所定の厚さで敷き詰め、その第１の金属板と共に加熱炉にて２２０℃〜２４０℃の炉内温度で加熱することにより、各粉砕片の表面部のみを溶融または軟化させる加熱工程と、
前記加熱炉から取り出した第１の金属板上の粉砕片の上に第２の金属板を載せ、これらをプレス機にセットし、前記第１および第２の金属板間において加熱済み粉砕片を非加熱下で加圧する加圧工程と、
を経て厚板状の再生アクリル材を製造することを特徴とする再生アクリル材の製造方法。
【請求項４】
前記粉砕工程の後に、前記粒状の粉砕片をふるいにかけて、直径８ｍｍの孔を通過する一方で直径３ｍｍの孔を通過しないような大きさの粉砕片を選別する選別工程を更に備えており、
前記加熱工程では、その選別工程で選別された粒状の粉砕片を第１の金属板上に所定の厚さで敷き詰める、ことを特徴とする請求項３に記載の再生アクリル材の製造方法。
【請求項５】
前記アクリル樹脂製の廃材は押し出し板に由来するアクリル廃材であって、前記加熱工程での加熱時間は５０分〜６０分の範囲であり、
前記加圧工程は、被加圧物を加圧下で自然冷却するための冷却工程を兼ねている、ことを特徴とする請求項３又は４に記載の再生アクリル材の製造方法。
【発明の詳細な説明】
【技術分野】
【０００１】
本発明は、アクリル樹脂製の廃材を原料として作られる再生アクリル材と、その再生アクリル材の製造方法とに関する。
【背景技術】
【０００２】
従来、資源の有効利用の観点から、プラスチック廃材を再利用して新たな製品を作る技術が種々提案されている。例えば、特許文献１（特公昭６３−３５４０４号公報）は、熱硬化性樹脂、特にポリウレタン樹脂廃材から成形品を成形する方法を開示する。この方法では、熱硬化性樹脂廃材を破砕して原料粒を得るとともに、この原料粒と接着剤とを混合し、しかる後に成形型に導入し加熱加圧して所定形状に成形し、成形品を得ている。
【０００３】
特許文献２（特開平４−７１０４号公報）は、廃プラスチック再生材の製造方法を開示する。この方法では、廃プラスチックを破砕して粗粒および細粒とした充填材と、廃プラスチックを粉砕して細粉とした成形用樹脂とを混合した後、加熱かつ加圧成形して再生材を得ている。なお、特許文献２には、プラスチックとして、フェノール樹脂、ポリエチレン、ナイロン、発泡スチロールがあげられている。
【０００４】
特許文献３（特開平９−１０９１６４号公報）は、カーペット廃材熱プレス成形品及びその製造方法を開示する。この方法では、カーペット繊維をもつ表層部と、表層部の裏面に裏打ちされた熱可塑性樹脂を含む裏打層とを備えたカーペット廃材を用い、カーペット廃材を破砕した破砕片の集合体を容器のキャビティにセットし、加熱後に加圧成形してカーペット廃材熱プレス成形品を得ている。なお、特許文献３には、裏打層における熱可塑性樹脂として、ポリエチレン、（ＥＶＡ＋炭酸カルシウム）、ポリプロピレンが例示されている。
【先行技術文献】
【特許文献】
【０００５】
【特許文献１】特公昭６３−３５４０４号公報（特許請求の範囲）
【特許文献２】特開平４−７１０４号公報（特許請求の範囲など）
【特許文献３】特開平９−１０９１６４号公報（要約、段落００１２など）
【発明の概要】
【発明が解決しようとする課題】
【０００６】
従来の樹脂廃材の再生技術を展望する限り、アクリル樹脂廃材の再利用を図ったものは見当たらない。また、特許文献１のように、ポリウレタン樹脂廃材だけでなく接着剤を併用する技術では、接着剤の併用により、再生品の化学的性質がポリウレタン本来の性質からかけ離れてしまうおそれがある。更に、特許文献２では、充填材（樹脂）と成形用樹脂とを混合して用いるため、単一種の樹脂からなる廃プラスチック再生材を得ることができない。同様に、特許文献３のプレス成形品も、複数の樹脂の混合物からなっている。
【０００７】
本発明の目的は、アクリル樹脂廃材を再生利用した再生アクリル材を提供することにある。また、アクリル樹脂廃材を再生利用する際に、追加の添加剤等のアクリル樹脂以外の成分を併用することなく、アクリル樹脂本来の化学的性質そのままの再生アクリル材を製造することができる再生アクリル材の製造方法を提供することにある。
【課題を解決するための手段】
【０００８】
請求項１の発明は、アクリル樹脂製の廃材を粉砕して得た粒状の粉砕片を多数寄せ集めた状態で加熱して各粉砕片の表面部のみを溶融または軟化させた後、その加熱済み粉砕片を非加熱下で加圧することにより得られる再生アクリル材であって、
前記各粉砕片の溶融または軟化した表面部以外の中核部が溶けずに元のまま存在すると共に、一つの中核部を取り巻く溶融または軟化した部分と、他の中核部を取り巻く溶融または軟化した部分とが互いに融着して、隣り合う中核部を連結する連結領域を形成している、ことを特徴とする再生アクリル材である。
【０００９】
請求項２の発明は、請求項１に記載の再生アクリル材において、
前記粒状の粉砕片は、直径８ｍｍの孔を通過する一方で直径３ｍｍの孔を通過しないような大きさの粉砕片である、ことを特徴とする。
【００１０】
請求項３の発明は、
アクリル樹脂製の廃材を粉砕して粒状の粉砕片を得る粉砕工程と、
前記粒状の粉砕片を第１の金属板上に所定の厚さで敷き詰め、その第１の金属板と共に加熱炉にて２２０℃〜２４０℃の炉内温度で加熱することにより、各粉砕片の表面部のみを溶融または軟化させる加熱工程と、
前記加熱炉から取り出した第１の金属板上の粉砕片の上に第２の金属板を載せ、これらをプレス機にセットし、前記第１および第２の金属板間において加熱済み粉砕片を非加熱下で加圧する加圧工程と、
を経て厚板状の再生アクリル材を製造することを特徴とする、再生アクリル材の製造方法である。
【００１１】
請求項４の発明は、請求項３に記載の再生アクリル材の製造方法において、
前記粉砕工程の後に、前記粒状の粉砕片をふるいにかけて、直径８ｍｍの孔を通過する一方で直径３ｍｍの孔を通過しないような大きさの粉砕片を選別する選別工程を更に備えており、
前記加熱工程では、その選別工程で選別された粒状の粉砕片を第１の金属板上に所定の厚さで敷き詰める、ことを特徴とする。
【００１２】
請求項５の発明は、請求項３又は４に記載の再生アクリル材の製造方法において、
前記アクリル樹脂製の廃材は押し出し板に由来するアクリル廃材であって、前記加熱工程での加熱時間は５０分〜６０分の範囲であり、
前記加圧工程は、被加圧物を加圧下で自然冷却するための冷却工程を兼ねている、ことを特徴とする。
【発明の効果】
【００１３】
本発明の再生アクリル材によれば、アクリル樹脂廃材を再生利用（リサイクル）して作ることができるので、資源の有効利用を図ることができる。そして、本発明の再生アクリル材は、例えば店舗用備品の構成素材あるいは住宅用建材としての有用性を発揮する。
【００１４】
本発明の再生アクリル材の製造方法によれば、原材料としてアクリル樹脂廃材だけを用い、各種の改質剤・添加剤などのアクリル樹脂以外の成分を併用しないので、アクリル樹脂本来の化学的性質そのままの再生アクリル材を製造することができる。それゆえ、この再生アクリル材を廃棄すべき時が来た場合でも、その廃材自体を次の再生アクリル材の原料として再利用することができ、理論上リサイクル回数を無限大とすることができる。
【図面の簡単な説明】
【００１５】
【図１】アクリル樹脂製廃材の粉砕工程の説明図。
【図２】粒状の粉砕片をふるいにかけて選別する選別工程の一例を示し、（Ａ）は選別装置の概略正面図、（Ｂ）は選別装置の概略縦断面図、（Ｃ）は選別装置を構成する内筒（第１のふるい）の円筒壁の部分拡大図、（Ｄ）は選別装置を構成する外筒（第２のふるい）の円筒壁の部分拡大図。
【図３】型枠材が装着された第１金属板を示し、（Ａ）はその平面図、（Ｂ）はＸ−Ｘ線での拡大断面図。
【図４】型枠材付き第１金属板の上に粉砕片を敷き詰めた状態を示し、（Ａ）はその平面図、（Ｂ）はＹ−Ｙ線での拡大断面図。
【図５】（Ａ）は加熱時の状態を示す要部拡大断面図、（Ｂ）は加圧開始時の状態を示す要部拡大断面図、（Ｃ）は加圧後の状態を示す要部拡大断面図。
【図６】再生アクリル材の一例を示し、（Ａ）はその一部分（角部）の部分平面図、（Ｂ）は再生アクリル材の表面状態を拡大して示す図。
【発明を実施するための形態】
【００１６】
本発明の実施形態について適宜図面を参照しつつ以下に説明する。
本発明は、再生アクリル材およびその製造方法に関するものである。再生アクリル材の製造方法は、粉砕工程、選別工程、加熱工程、加圧工程（圧縮成形工程）および仕上げ工程からなる。本発明の再生アクリル材は、これら一連の工程を経て厚板状の部材として得られるものである。
【００１７】
［粉砕工程］
粉砕工程では、アクリル樹脂製の廃材を粉砕して粒状の粉砕片が得られる（図１参照）。ここで「粉砕」とは、粉砕機等を用いて粉々に砕くことをいい、意図して粉にするとの意味ではない。また、「アクリル樹脂」とは、（メタ）アクリル系モノマー（例えば、アクリル酸エステル、メタクリル酸エステルなど）の単独重合体あるいは共重合体をいい、透明、半透明または不透明な、一般に非晶質の合成樹脂である。アクリル樹脂としては、例えばポリメタクリル酸メチル（ＰＭＭＡ）があげられる。
【００１８】
アクリル樹脂製の廃材（以下「アクリル廃材」ともいう）とは、例えば新品のアクリル板からアクリル樹脂製品を成形加工（例えば、切り出し加工）した際に生じた端材や、アクリル樹脂製品を長年使用した後に廃棄するに至った場合の当該アクリル樹脂製品（廃棄物）を意味する。このアクリル廃材は、いわゆる押し出し板あるいはキャスト板のいずれに由来するものであってもよい。ここで「押し出し板」とは、溶かしたアクリル樹脂を一気にローラーで押し出して成形されるアクリルプレートをいう。一般に押し出し板は、キャスト板に比べて硬度が低いとされる。他方、「キャスト板」とは、対向する２枚のガラス板間にモノマーを封入し、その中で重合し固化させる製法（キャスト製法）で作られるアクリルプレートをいう。一般にキャスト板は、押し出し板に比べて硬くて傷がつき難く、耐熱性に優れる。
【００１９】
［選別工程］
アクリル廃材を粉砕して得られた粒状の粉砕片は、好ましくは選別工程で選別される。その選別工程では、粒状の粉砕片をふるいにかけて、直径８ｍｍの孔を通過する一方で、直径３ｍｍの孔を通過しないような大きさの粉砕片が選別される。直径８ｍｍの孔を通過し得ないほど大きな粉砕片を使用すると、最終的に得られる再生アクリル材が脆くなり過ぎたり、きめの粗い物になったりするという不具合が生ずるおそれがある。他方、直径３ｍｍの孔を通過するほど小さな粉砕片を使用すると、後述する加熱工程での加熱時に個々の粉砕片の全体が溶融してしまって、粉砕片の表面部分だけを溶融または軟化させることが難しくなる。
【００２０】
粉砕片の選別にあたっては、図２（Ａ）及び（Ｂ）に示すような選別装置を用いることが好ましい（図２は選別装置の原理図である）。即ち選別装置は、有底円筒状の内筒１１と、同じく有底円筒状の外筒１２とを具備し、外筒１２の中に内筒１１が同心配置された状態で両筒（１１，１２）が一体化された本体部１０を備えている。この二重円筒状の本体部１０は、その中心軸線Ｃが装置の水平な設置面１９に対して傾斜するように、且つその中心軸線Ｃを中心として回転可能となるように支持されている（但し本体部１０を支持する支持構成については図示せず）。この本体部１０はモータＭに作動連結されており、モータＭの駆動力によって回転駆動される。そして、図２（Ｃ）に示すように、内筒１１の円筒壁は、多数の孔１３が貫通形成されたパンチングメタルからなり、各孔１３の直径ｄ１は８ｍｍに設定されている。また図２（Ｄ）に示すように、外筒１２の円筒壁も、多数の孔１４が貫通形成されたパンチングメタルからなり、各孔１４の直径ｄ２は３ｍｍに設定されている。
【００２１】
図２の選別装置の使用に際しては、前記本体部の内筒１１の上端側開口１５から内筒の中に上記粉砕工程で得られた粉砕片を投入すると共に、本体部１０を回転駆動する。この回転に伴い、内筒１１内に投入された粉砕片のうち内筒の孔１３を通過できる大きさの粉砕片は、その孔１３を通過して内筒１１の円筒壁と外筒１２の円筒壁との間の中間領域１６に移行する。更に、この中間領域１６に移行した粉砕片のうち外筒の孔１４を通過できる大きさの粉砕片は、その孔１４を通過して外筒１２の外に放出される。その結果、上記中間領域１６には、相対的に大きい孔１３（ｄ１＝８ｍｍ）を通過する一方で、相対的に小さい孔１４（ｄ２＝３ｍｍ）を通過しないような大きさの粉砕片だけが残される。こうして、図２の選別装置により、所望の大きさの粉砕片を選別することができる。
【００２２】
［加熱工程］
加熱工程では、粒状の粉砕片（より好ましくは、上記選別工程で選別された粉砕片）を第１の金属板上に所定の厚さで敷き詰め、その第１の金属板と共に加熱炉にて２２０℃〜２４０℃の炉内温度で加熱することにより、各粉砕片の表面部のみを溶融または軟化させている。以下に、具体的な加熱手順の一例を説明する。
【００２３】
先ず、図３（Ａ）及び（Ｂ）に示すように、平面矩形状の第１の金属板２１と、その金属板２１の四辺に対しそれぞれ着脱自在な四つの型枠材２２とを準備する。第１の金属板２１は例えば、厚さが３〜７ｍｍ程度のアルミニウム製の板材である。各型枠材２２は、金属板２１の端縁を受け入れ可能な溝２３が形成された長尺な部材（例えば木製）である。第１の金属板２１の各辺に都合四つの型枠材２２が装着されることで、金属板２１の上面側は浅い四角形状のトレー（又はお盆）になる。
【００２４】
次に、図４（Ａ）及び（Ｂ）に示すように、型枠材２２が装着された第１の金属板２１上に前記粒状の粉砕片を均一に敷き詰める。その際、敷き詰めた粉砕片の層の厚さｈ１を型枠材２２の上端の高さに一致させる。この厚さｈ１は、好ましくは１０〜３０ｍｍである。第１の金属板２１上への粉砕片の敷き詰めが完了したら、金属板２１から全ての型枠材２２を外すと共に、粉砕片を載せた金属板２１を加熱炉（図示略）内にセットする（図５（Ａ）参照）。なお、使用可能な加熱炉として、電気加熱炉を例示できる。また、加熱炉内は、酸化性雰囲気または非酸化性雰囲気のいずれであってもよい。
【００２５】
この加熱炉で、第１の金属板２１上に厚さｈ１で積層された粉砕片を２２０℃〜２４０℃の炉内温度で加熱する。この範囲の炉内温度が好ましい理由は、炉内温度が２２０℃未満であると、アクリル樹脂からなる粉砕片の表面部を十分に溶かすことができない、又は、溶かすことができたとしても過大な加熱時間が必要になるといった不都合を生ずるおそれがあるからである。また、炉内温度が２４０℃を超えると、粉砕片の一部に焦げが生じて最終製品の外観を損なうおそれがあり、更には、溶融した樹脂中に泡が生じ（発泡）その泡が濁った外観等の原因となって最終製品の見栄えを悪くするからである。
【００２６】
上記炉内温度での加熱時間については、各粉砕片を完全に溶融させるのではなく、各粉砕片の表面部のみを溶融または軟化させるだけの時間にとどめられる。それ故、加熱時間については、原料となるアクリル廃材の種類に応じて、より具体的には、そのアクリル廃材が押し出し板に由来するものか、それともキャスト板に由来するものかに応じて最適な時間に設定される。なお、試行実験によれば、押し出し板由来のアクリル廃材の場合、２２０〜２４０℃で５０〜６０分ほど加熱することが好ましい。他方、キャスト板由来のアクリル廃材の場合、２２０〜２４０℃で９０〜１１０分ほど加熱することが好ましい。なお、各場合において、それぞれの加熱時間の上限を超えて加熱すると、各粉砕片が完全に溶融してしまい、場合によっては溶融状態の中に気泡が発生してしまう。
【００２７】
［加圧工程］
加圧工程では、前記加熱炉から取り出した第１の金属板上の粉砕片の上に第２の金属板を載せ、これらをプレス機にセットし、第１および第２の金属板間において加熱済み粉砕片が非加熱下で加圧される。以下に、具体的な加圧手順の一例を説明する。
【００２８】
図５（Ｂ）に示すように、加熱炉から取り出した第１の金属板２１上の加熱済み粉砕片の上に第２の金属板２６を載せる。第２の金属板２６は第１の金属板２１と同じものであり、例えば厚さが３〜７ｍｍ程度のアルミニウム製の板材である。こうして加熱済み粉砕片をその上下から二つの金属板２１，２６で挟んだ状態で、これをプレス機（図示略）にセットする。そして、両金属板２１，２６の上下から垂直に圧力を付与し、両金属板間の加熱済み粉砕片を挟圧（圧縮）する。その際の圧力は０．８〜１．２ｋｇｆ／ｃｍ２（即ち、約７８４５０Ｐａ〜約１１７６８０Ｐａ）の範囲内であることが好ましい。加圧時の圧力が０．８ｋｇｆ／ｃｍ２（約７８４５０Ｐａ）未満であると、加圧力不足のために粉砕片の間に隙間が生じてしまい、再生アクリル材の品質を低下させる。他方、加圧時の圧力が１．２ｋｇｆ／ｃｍ２（約１１７６８０Ｐａ）を超えると、両金属板２１，２６間の粉砕片を必要以上に潰してしまい、再生アクリル材の成形に支障を来たす。
【００２９】
この加圧により、両金属板２１，２６間の粉砕片は圧縮成形され、例えば図５（Ｃ）に示すように、圧縮後の層の厚さｈ２は、圧縮前の層の厚さｈ１の半分（１／２）から２／３程度になる。なお、この加圧工程は、被加圧物（加熱済み粉砕片）を加圧下で自然冷却するための冷却工程を兼ねている。その際の加圧状態維持および冷却のための時間は、好ましくは５０分〜７０分である。加圧状態でこれだけの時間放置することにより、粉砕片の圧縮成形と、常温付近までの冷却が完了する。
【００３０】
［仕上げ工程］
プレス機から被加圧物を取り外すと共に、両金属板２１，２６を取り除くことにより、矩形厚板状の粗製品（圧縮成形直後の再生アクリル材）が得られる。この粗製品の周辺部は未成形のギザギザした状態にあるので、これら周辺部を捨て耳としてカット成形することにより、図６（Ａ）に示すように、各辺が真っ直ぐに切り揃えられた矩形厚板状の再生アクリル材を得ることができる。
【００３１】
［再生アクリル材］
このようにして得られた再生アクリル材は、その表面やカット断面の様子を観察すると、図６（Ｂ）に示すように、各粉砕片の溶融または軟化した表面部以外の中核部３１が溶けずに元のまま存在すると共に、一つの中核部３１を取り巻く溶融または軟化した部分と、他の中核部３１を取り巻く溶融または軟化した部分とが互いに融着して、隣り合う中核部を連結する連結領域３２（図で梨地模様の部分）が形成されている。そして、この連結領域３２は、多数の中核部３１の間を隙間無く（少なくとも目視で発見できるほどの隙間がない状態で）埋め尽くしている。
【００３２】
本発明の再生アクリル材は上述のようなものであるから、粉砕する前のアクリル廃材に比べれば、機械的強度の点で劣ることは否めない。しかしながら、再生過程では、アクリル廃材以外の樹脂成分や添加剤・改質剤の類は使われていないので、アクリル樹脂本来の化学的性質を損なうことなく維持している。また、図６（Ｂ）に示すように多数の中核部３１の間を連結領域３２が埋め尽くすという微細構造は、独特の風合いを醸し出す。このため、本発明の再生アクリル材は、既存のバージン（アクリル）樹脂製品とは異なる質感や趣を与える新しい再生素材として、新たな商品価値を生み出すものである。
【実施例】
【００３３】
以下、本発明に従った試作例たる「実施例１」と、本発明の製造条件から外れた条件で製造した実験例たる「比較例１，２，３」について説明する。
【００３４】
［実施例１］
実施例１では、原料として、押し出し板に由来するＰＭＭＡ製のアクリル廃材を使用した。このアクリル廃材を粉砕後、図２の選別装置を用いて、直径８ｍｍの孔を通過する一方で、直径３ｍｍの孔を通過しないような大きさの粉砕片を選別した。続いて、図３、図４及び図５（Ａ）に示す上記の手順に従って粉砕片の加熱を行った。具体的には、第１の金属板２１として、縦７０ｃｍ×横１００ｃｍ×厚さ５ｍｍのアルミニウム板を使用すると共に、第１の金属板２１上に敷き詰める粉砕片の層の厚さｈ１を１７ｍｍとした。そして、粉砕片を載せた第１の金属板２１を加熱炉にて以下に記す条件で加熱した。その後、加熱炉から第１の金属板２１を取り出し、図５（Ｂ）及び（Ｃ）に示す上記の手順に従って加熱済み粉砕片をプレス機にて以下に記す条件で加圧した。なお、第２の金属板２６として、縦７０ｃｍ×横１００ｃｍ×厚さ５ｍｍのアルミニウム板を使用した。
加熱温度：２３０℃
加熱時間：５５分
加圧力  ：１．０ｋｇｆ／ｃｍ２（約９８０６７Ｐａ）
加圧時間：６０分
加圧の結果、被加圧物はその厚さｈ２が１０ｍｍとなった。最後に、プレス機から取り外した被加圧物の周辺部を切断機でカット成形することで、図６（Ａ）及び（Ｂ）に示すような再生アクリル材を得た。この再生アクリル材の表面を目視観察したが、内部に気泡の巻き込みはほとんど無く、風合いの良い板材となっていた。なお、実施例１の再生アクリル材の物性を公的な試験機関に依頼して測定したところ、次の通りであった。
引張り強度：２０．７ＭＰａ
曲げ強度  ：３４．２ＭＰａ
シャルピー衝撃強度：２．５ＫＪ／ｍ２
ビカット軟化温度：１０９．９℃
【００３５】
［比較例１］
比較例１は、加熱炉での加熱時間を除いて上記実施例１と同じ製造条件での実験例である。即ち比較例１では、２３０℃での加熱時間を８０分とした。
こうして得られた比較例１の再生アクリル材を観察したところ、粉砕片の多くがかなりの程度まで溶解してしまい、再生材の内部に多数の気泡を巻き込んでいた。このため、実施例１の再生アクリル材に比べて、風合いの劣るものとなっていた。
【００３６】
［比較例２］
比較例２は、加熱炉での加熱温度を除いて上記実施例１と同じ製造条件での実験例である。即ち比較例２では、加熱温度として２６０℃を採用した。
この比較例２では、加熱時に粉砕片の一部が燃えて焦げ付いてしまった。このため、実施例１の再生アクリル材に比べて見栄えの悪いものしか得られなかった。
【００３７】
［比較例３］
比較例３は、プレス機での加圧力を除いて上記実施例１と同じ製造条件での実験例である。即ち比較例３では、加圧力として０．５ｋｇｆ／ｃｍ２を採用した。
こうして得られた比較例３の再生アクリル材を観察したところ、粉砕粒の間に目視できる大きさの隙間が存在した。また、その引張り強度も７．７ＭＰａにとどまるものであり、実施例１の再生アクリル材に比べて強度面で劣るものしか得られなかった。
【産業上の利用可能性】
【００３８】
本発明に係る再生アクリル材は、例えば店舗用備品（商品陳列用の台、ケース、ディスプレイ用具）を構成するための素材として、あるいは、住宅用の建材として利用することができる。
【符号の説明】
【００３９】
１０…選別装置の本体部
１１…内筒
１２…外筒
１３…内筒に形成された孔
１４…外筒に形成された孔
１６…内筒と外筒の中間領域
２１…第１の金属板
２６…第２の金属板
３１…中核部
３２…連結領域
ｄ１…孔１３の直径
ｄ２…孔１４の直径
ｈ１…粉砕片の層の厚さ
ｈ２…圧縮成形後の厚さ
【図１】
2011167899.tif 000003
【図２】
2011167899.tif 000004
【図３】
2011167899.tif 000005
【図４】
2011167899.tif 000006
【図５】
2011167899.tif 000007
【図６】
2011167899.tif 000008